(57)【要約】【課題】良好な透明性及び良好な耐屈曲性を有するポリイミド系フィルムを提供すること。【解決手段】ポリイミド系高分子を含み、小角Ｘ線散乱測定において、波数領域ｑ（ｎｍ−１）が０．０１＜ｑ＜０．２の範囲で散乱強度の極大ピークを有し、且つ、ｑ＝０．０３での散乱強度を初期散乱強度（Ｉ０）として、極大ピークの散乱強度（Ｉｐ）と初期散乱強度との比（Ｉｐ／Ｉ０）が０．８以上３．８以下である、ポリイミド系フィルム。【選択図】なし【特許請求の範囲】
【請求項１】
ポリイミド系高分子を含み、
小角Ｘ線散乱測定において、波数領域ｑ（ｎｍ−１）が０．０１＜ｑ＜０．２の範囲で散乱強度の極大ピークを有し、且つ、ｑ＝０．０３での散乱強度を初期散乱強度（Ｉ０）として、極大ピークの散乱強度（Ｉｐ）と初期散乱強度との比（Ｉｐ／Ｉ０）が０．８以上３．８以下である、ポリイミド系フィルム。
【請求項２】
微粒子をさらに含む、請求項１に記載のポリイミド系フィルム。
【請求項３】
前記微粒子が、ＢＥＴ法により測定された比表面積を用いて算出される一次粒子径が３１ｎｍ以上６０ｎｍ以下の第１のシリカ微粒子と、ＢＥＴ法により測定された比表面積を用いて算出される一次粒子径が１６ｎｍ以上３０ｎｍ以下である第２のシリカ微粒子との混合物である、請求項２に記載のポリイミド系フィルム。
【請求項４】
前記微粒子が、動的光散乱法により測定される体積平均粒子径が５０ｎｍ以上１００ｎｍ以下の第１のシリカ微粒子と、動的光散乱法により測定される体積平均粒子径が２５ｎｍ以上４９ｎｍ以下の第２のシリカ微粒子との混合物である、請求項２又は３に記載のポリイミド系フィルム。
【請求項５】
前記微粒子の多分散指数が１０〜２９％である、請求項２〜４のいずれか一項に記載のポリイミド系フィルム。
【請求項６】
前記微粒子の含有量が、前記ポリイミド系高分子及び前記微粒子の合計の含有量を基準として１０質量％以上６０質量％以下であり、前記微粒子がシリカ微粒子である、請求項２〜５のいずれか一項に記載のポリイミド系フィルム。
【請求項７】
前記ポリイミド系高分子及び前記微粒子の合計の含有量１００質量部に対して、０．１質量部以上３．０質量部以下の金属アルコキシドをさらに含み、前記微粒子がシリカ微粒子である、請求項２〜６のいずれか一項に記載のポリイミド系フィルム。
【請求項８】
請求項１〜７のいずれか一項に記載のポリイミド系フィルムを備える表示装置。
【発明の詳細な説明】
【技術分野】
【０００１】
本発明は、ポリイミド系フィルム及び表示装置に関する。
【背景技術】
【０００２】
最近のディスプレイの傾向として、軽量で、スリムな形状を有し、非平坦な表面においてムラのない表示が可能であることが求められている。そのため、ソフトでフレキシブルなディスプレイ基板がガラス基板に代わるものとして最近開発が進められてきている。
【０００３】
その目的を達成するために、フレキシブルなプラスチック基板として、ポリカーボネート基板、ポリエチレンテレフタレート基板及びポリイミド基板などがフラットパネルディスプレイ用に開発されてきている。
【０００４】
例えば、特許文献１では、微粒子化したシリカを分散させたポリイミド樹脂組成物から、従来の物性を保持したまま、透明性、フレキシブル性、耐折性に優れたポリイミドフィルムを得ることができる旨が報告されている。
【先行技術文献】
【特許文献】
【０００５】
【特許文献１】特開２００９−２１５４１２号公報
【発明の概要】
【発明が解決しようとする課題】
【０００６】
しかしながら、ポリイミド系樹脂組成物中にシリカ微粒子を添加すると、形成されるフィルムの弾性率が向上する一方で耐屈曲性が低下する傾向がある。そのため、シリカ微粒子を添加した場合、形成されるフィルムの耐屈曲性の改善がフレキシブルディスプレイ用の部材として使用するための課題となっている。
【０００７】
そこで、本発明は、良好な透明性及び良好な耐屈曲性を有するポリイミド系フィルム、及び、それを用いた表示装置を提供することを目的とする。
【課題を解決するための手段】
【０００８】
本発明者らは、小角Ｘ線散乱測定において、特定の散乱パターンを示すフィルムであれば上記課題を解決できることを見出し、発明を完成させるに至った。
【０００９】
すなわち本発明は、下記［１］〜［８］に関する。
［１］ポリイミド系高分子を含み、小角Ｘ線散乱測定において、波数領域ｑ（ｎｍ−１）が０．０１＜ｑ＜０．２の範囲で散乱強度の極大ピークを有し、且つ、ｑ＝０．０３での散乱強度を初期散乱強度（Ｉ０）として、極大ピークの散乱強度（Ｉｐ）と初期散乱強度との比（Ｉｐ／Ｉ０）が０．８以上３．８以下である、ポリイミド系フィルム。
［２］微粒子をさらに含む、上記［１］に記載のポリイミド系フィルム。
［３］前記微粒子が、ＢＥＴ法により測定された比表面積を用いて算出される一次粒子径が３１ｎｍ以上６０ｎｍ以下の第１のシリカ微粒子と、ＢＥＴ法により測定された比表面積を用いて算出される一次粒子径が１６ｎｍ以上３０ｎｍ以下である第２のシリカ微粒子との混合物である、上記［２］に記載のポリイミド系フィルム。
［４］前記微粒子が、動的光散乱法により測定される体積平均粒子径が５０ｎｍ以上１００ｎｍ以下の第１のシリカ微粒子と、動的光散乱法により測定される体積平均粒子径が２５ｎｍ以上４９ｎｍ以下の第２のシリカ微粒子との混合物である、上記［２］又は［３］に記載のポリイミド系フィルム。
［５］前記微粒子の多分散指数が１０〜２９％である、上記［２］〜［４］のいずれかに記載のポリイミド系フィルム。
［６］前記微粒子の含有量が、前記ポリイミド系高分子及び前記微粒子の合計の含有量を基準として１０質量％以上６０質量％以下であり、前記微粒子がシリカ微粒子である、上記［２］〜［５］のいずれかに記載のポリイミド系フィルム。
［７］前記ポリイミド系高分子及び前記微粒子の合計の含有量１００質量部に対して、０．１質量部以上３．０質量部以下の金属アルコキシドをさらに含み、前記微粒子がシリカ微粒子である、上記［２］〜［６］のいずれかに記載のポリイミド系フィルム。
［８］上記［１］〜［７］のいずれかに記載のポリイミド系フィルムを備える表示装置。
【発明の効果】
【００１０】
本発明によれば、良好な透明性及び良好な耐屈曲性を有するポリイミド系フィルム、及び、それを用いた表示装置を提供することができる。
【図面の簡単な説明】
【００１１】
【図１】実施例１〜５で得られた各フィルムの小角Ｘ線散乱プロファイルを示す図であり、縦軸及び横軸の両方ともに対数プロットである。
【図２】比較例１〜３で得られた各フィルムの小角Ｘ線散乱プロファイルを示す図であり、縦軸及び横軸の両方ともに対数プロットである。
【発明を実施するための形態】
【００１２】
以下、本発明をその好適な実施形態に即して詳細に説明する。
【００１３】
［ポリイミド系樹脂組成物］
まず、本実施形態のポリイミド系フィルムを形成するためのポリイミド系樹脂組成物について説明する。本実施形態に係るポリイミド系樹脂組成物は、ポリイミド系高分子を含む。ポリイミド系樹脂組成物は、フィルムの特性改善に寄与する微粒子を含むことが好ましく、該微粒子としては、金属酸化物等の無機微粒子や樹脂微粒子が挙げられる。
【００１４】
（ポリイミド系高分子）
本明細書において、ポリイミド系高分子とは、式（ＰＩ）、式（ａ）、式（ａ’）又は式（ｂ）で表される繰り返し構造単位を少なくとも１種含む重合体を意味する。なかでも、式（ＰＩ）で表される繰り返し構造単位が、ポリイミド系高分子の主な構造単位であると、フィルムの強度及び透明性の観点で好ましい。式（ＰＩ）で表される繰り返し構造単位は、ポリイミド系高分子の全繰り返し構造単位を基準として、好ましくは４０モル％以上であり、より好ましくは５０モル％以上であり、さらに好ましくは７０モル％以上であり、殊更好ましくは９０モル％以上であり、殊更さらに好ましくは９８モル％以上である。
【００１５】
【化１】
2018178097.tif 000002
【００１６】
式（ＰＩ）中のＧは４価の有機基を表し、Ａは２価の有機基を表す。式（ａ）中のＧ２は３価の有機基を表し、Ａ２は２価の有機基を表す。式（ａ’）中のＧ３は４価の有機基を表し、Ａ３は２価の有機基を表す。式（ｂ）中のＧ４及びＡ４は、それぞれ２価の有機基を表す。
【００１７】
式（ＰＩ）中、Ｇで表される４価の有機基の有機基（以下、Ｇの有機基ということがある）は、非環式脂肪族基、環式脂肪族基、及び、芳香族基からなる群から選ばれる基が挙げられる。ポリイミド系フィルムの透明性及び屈曲性の観点から、Ｇは、４価の環式脂肪族基及び４価の芳香族基であることが好ましい。芳香族基としては、単環式芳香族基、縮合多環式芳香族基、及び、芳香族基が直接又は結合基により相互に連結された非縮合多環式芳香族基等が挙げられる。ポリイミド系フィルムの透明性及び着色の抑制の観点から、Ｇの有機基は、環式脂肪族基、フッ素系置換基を有する環式脂肪族基、フッ素系置換基を有する単環式芳香族基、フッ素系置換基を有する縮合多環式芳香族基又はフッ素系置換基を有する非縮合多環式芳香族基であってもよい。本明細書においてフッ素系置換基とは、フッ素原子を含む基を意味する。フッ素系置換基は、好ましくはフルオロ基（フッ素原子，−Ｆ）及びパーフルオロアルキル基であり、さらに好ましくはフルオロ基及びトリフルオロメチル基である。
【００１８】
より具体的には、Ｇの有機基は、例えば、飽和又は不飽和シクロアルキル基、飽和又は不飽和へテロシクロアルキル基、アリール基、ヘテロアリール基、アリールアルキル基、アルキルアリール基、ヘテロアルキルアリール基、及びこれらのうちの任意の２つの基（同一でもよい）を有しこれらが直接又は結合基により相互に連結された基から選ばれる。
結合基としては、−Ｏ−、炭素数１〜１０のアルキレン基、−ＳＯ２−、−ＣＯ−又は−ＣＯ−ＮＲ−（Ｒは、メチル基、エチル基、プロピル基等の炭素数１〜３のアルキル基又は水素原子を表す）が挙げられる。
【００１９】
Ｇで表される４価の有機基の炭素数は通常２〜３２であり、好ましくは４〜１５であり、より好ましくは５〜１０であり、さらに好ましくは６〜８である。Ｇの有機基が環式脂肪族基及び芳香族基である場合、これらの基を構成する炭素原子のうちの少なくとも１つがヘテロ原子で置き換えられていてもよい。ヘテロ原子としては、Ｏ、Ｎ又はＳが挙げられる。
【００２０】
Ｇの具体例としては、式（２０）、式（２１）、式（２２）、式（２３）、式（２４）、式（２５）又は式（２６）で表される基が挙げられる。式中の＊は結合手を示す。式（２６）中のＺは、単結合、−Ｏ−、−ＣＨ２−、−Ｃ（ＣＨ３）２−、−Ａｒ−Ｏ−Ａｒ−、−Ａｒ−ＣＨ２−Ａｒ−、−Ａｒ−Ｃ（ＣＨ３）２−Ａｒ−又は−Ａｒ−ＳＯ２−Ａｒ−を表す。Ａｒは炭素数６〜２０のアリール基を表し、例えばフェニレン基が挙げられる。これらの基の水素原子のうち少なくとも１つが、フッ素系置換基で置換されていてもよい。
【００２１】
【化２】
2018178097.tif 000003
【００２２】
式（ＰＩ）中、Ａで表される２価の有機基の有機基（以下、Ａの有機基ということがある）は、非環式脂肪族基、環式脂肪族基及び芳香族基からなる群から選択される２価の有機基が挙げられる。Ａで表される２価の有機基は、２価の環式脂肪族基及び２価の芳香族基であることが好ましい。芳香族基としては、単環式芳香族基、縮合多環式芳香族基、及び２以上の芳香族環を有しそれらが直接又は結合基により相互に連結された非縮合多環式芳香族基が挙げられる。ポリイミド系フィルムの透明性及び着色の抑制の観点から、Ａの有機基には、フッ素系置換基が導入されていることが好ましい。
【００２３】
より具体的には、Ａの有機基は、例えば、飽和又は不飽和シクロアルキル基、飽和又は不飽和へテロシクロアルキル基、アリール基、ヘテロアリール基、アリールアルキル基、アルキルアリール基、ヘテロアルキルアリール基、及びこれらの内の任意の２つの基（同一でもよい）を有しそれらが直接又は結合基により相互に連結された基から選ばれる。ヘテロ原子としては、Ｏ、Ｎ又はＳが挙げられ、結合基としては、−Ｏ−、炭素数１〜１０のアルキレン基、−ＳＯ２−、−ＣＯ−又は−ＣＯ−ＮＲ−（Ｒはメチル基、エチル基、プロピル基等の炭素数１〜３のアルキル基又は水素原子を表す）が挙げられる。
【００２４】
Ａで表される２価の有機基の炭素数は、通常２〜４０であり、好ましくは５〜３２であり、より好ましくは１２〜２８であり、さらに好ましくは２４〜２７である。
【００２５】
Ａの具体例としては、式（３０）、式（３１）、式（３２）、式（３３）又は式（３４）で表される基が挙げられる。式中の＊は結合手を示す。Ｚ１〜Ｚ３は、それぞれ独立して、単結合、−Ｏ−、−ＣＨ２−、−Ｃ（ＣＨ３）２−、−ＳＯ２−、−ＣＯ−又は―ＣＯ―ＮＲ−（Ｒはメチル基、エチル基、プロピル基等の炭素数１〜３のアルキル基又は水素原子を表す）を表す。下記の基において、Ｚ１とＺ２、及び、Ｚ２とＺ３は、それぞれ、各環に対してメタ位又はパラ位にあることが好ましい。また、Ｚ１と末端の単結合、Ｚ２と末端の単結合、及び、Ｚ３と末端の単結合とは、それぞれメタ位又はパラ位にあることが好ましい。Ａの１つの例は、Ｚ１及びＺ３が−Ｏ−であり、かつ、Ｚ２が−ＣＨ２−、−Ｃ（ＣＨ３）２−又は−ＳＯ２−である。これらの基の水素原子の１つ又は２つ以上が、フッ素系置換基で置換されていてもよい。
【００２６】
【化３】
2018178097.tif 000004
【００２７】
Ａ及びＧの少なくとも一方は、これらを構成する水素原子のうちの少なくとも１つの水素原子が、フッ素系置換基、水酸基、スルホン基、炭素数１〜１０のアルキル基等からなる群から選ばれる少なくとも１種の官能基で置換されていてもよい。また、Ａの有機基及びＧの有機基がそれぞれ環式脂肪族基又は芳香族基である場合に、Ａ及びＧの少なくとも一方がフッ素系置換基を有することが好ましく、Ａ及びＧの両方がフッ素系置換基を有することがより好ましい。
【００２８】
Ａ２、Ａ３及びＡ４の具体例としては、Ａと同様の置換基が例示される。
【００２９】
式（ａ）中のＧ２は、３価の有機基である。この有機基は、３価である点以外は、式（ＰＩ）中のＧの有機基と同様の基から選択することができる。Ｇ２の例としては、Ｇの具体例として挙げられた式（２０）〜式（２６）で表される基の４つの結合手のうち、いずれか１つが水素原子に置き換わった基を挙げることができる。式（ａ）中のＡ２は、式（ＰＩ）中のＡと同様の基から選択することができる。
【００３０】
式（ａ’）中のＧ３は、式（ＰＩ）中のＧと同様の基から選択することができる。式（ａ’）中のＡ３は、式（ＰＩ）中のＡと同様の基から選択することができる。
【００３１】
式（ｂ）中のＧ４は、２価の有機基である。この有機基は、２価の基である点以外は、式（ＰＩ）中のＧの有機基と同様の基から選択することができる。Ｇ４の例としては、Ｇの具体例として挙げられた式（２０）〜式（２６）で表される基の４つの結合手のうちいずれか２つが水素原子に置き換わった基を挙げることができる。式（ｂ）中のＡ４は、式（ＰＩ）中のＡと同様の基から選択することができる。
【００３２】
ポリイミド系フィルムに含まれるポリイミド系高分子は、ジアミン類と、テトラカルボン酸化合物（酸クロライド化合物及びテトラカルボン酸二無水物などのテトラカルボン酸化合物類縁体を含む）又はトリカルボン酸化合物（酸クロライド化合物及びトリカルボン酸無水物などのトリカルボン酸化合物類縁体を含む）の少なくとも１種類とを重縮合することにより得られる縮合型高分子であってもよい。さらにジカルボン酸化合物（酸クロライド化合物などの類縁体を含む）を重縮合させてもよい。式（ＰＩ）又は式（ａ’）で表される繰り返し構造単位は、通常、ジアミン類及びテトラカルボン酸化合物から誘導される。式（ａ）で表される繰り返し構造単位は、通常、ジアミン類及びトリカルボン酸化合物から誘導される。式（ｂ）で表される繰り返し構造単位は、通常、ジアミン類及びジカルボン酸化合物から誘導される。
【００３３】
テトラカルボン酸化合物としては、芳香族テトラカルボン酸化合物、脂環式テトラカルボン酸化合物及び非環式脂肪族テトラカルボン酸化合物が挙げられる。テトラカルボン酸化合物は、２種以上を併用してもよい。テトラカルボン酸化合物は、好ましくはテトラカルボン酸二無水物である。テトラカルボン酸二無水物としては、芳香族テトラカルボン酸二無水物、脂環式テトラカルボン酸二無水物及び非環式脂肪族テトラカルボン酸二無水物が挙げられる。
【００３４】
ポリイミド系高分子の溶媒に対する溶解性、ポリイミド系フィルムを形成した場合の透明性及び屈曲性の観点から、テトラカルボン酸化合物は、脂環式テトラカルボン酸化合物及び芳香族テトラカルボン酸化合物であることが好ましい。ポリイミド系フィルムの透明性及び着色の抑制の観点から、テトラカルボン酸化合物は、フッ素系置換基を有する脂環式テトラカルボン酸化合物及びフッ素系置換基を有する芳香族テトラカルボン酸化合物であることが好ましく、脂環式テトラカルボン酸化合物であることがさらに好ましい。
【００３５】
トリカルボン酸化合物としては、芳香族トリカルボン酸、脂環式トリカルボン酸、非環式脂肪族トリカルボン酸及びそれらの類縁の酸クロライド化合物、酸無水物等が挙げられる。トリカルボン酸化合物は、好ましくは芳香族トリカルボン酸、脂環式トリカルボン酸、非環式脂肪族トリカルボン酸及びそれらの類縁の酸クロライド化合物である。トリカルボン酸化合物は、２種以上併用してもよい。
【００３６】
ポリイミド系高分子の溶媒に対する溶解性、ポリイミド系フィルムを形成した場合の透明性及び屈曲性の観点から、トリカルボン酸化合物は、脂環式トリカルボン酸化合物又は芳香族トリカルボン酸化合物であることが好ましい。ポリイミド系フィルムの透明性及び着色の抑制の観点から、トリカルボン酸化合物は、フッ素系置換基を有する脂環式トリカルボン酸化合物及びフッ素系置換基を有する芳香族トリカルボン酸化合物であることが好ましい。
【００３７】
ジカルボン酸化合物としては、芳香族ジカルボン酸、脂環式ジカルボン酸、非環式脂肪族ジカルボン酸及びそれらの類縁の酸クロライド化合物、酸無水物等が挙げられる。ジカルボン酸化合物は、好ましくは芳香族ジカルボン酸、脂環式ジカルボン酸、非環式脂肪族ジカルボン酸及びそれらの類縁の酸クロライド化合物である。ジカルボン酸化合物は、２種以上併用してもよい。
【００３８】
ポリイミド系高分子の溶媒に対する溶解性、ポリイミド系フィルムを形成した場合の透明性及び屈曲性の観点から、ジカルボン酸化合物は、脂環式ジカルボン酸化合物及び芳香族ジカルボン酸化合物であることが好ましい。ポリイミド系フィルムの透明性及び着色の抑制の観点から、ジカルボン酸化合物は、フッ素系置換基を有する脂環式ジカルボン酸化合物及びフッ素系置換基を有する芳香族ジカルボン酸化合物であることが好ましい。
【００３９】
ジアミン類としては、芳香族ジアミン、脂環式ジアミン及び脂肪族ジアミンが挙げられる。ジアミン類は、２種以上併用してもよい。ポリイミド系高分子の溶媒に対する溶解性、ポリイミド系フィルムを形成した場合の透明性及び屈曲性の観点から、ジアミン類は、脂環式ジアミン及びフッ素系置換基を有する芳香族ジアミンであることが好ましい。
【００４０】
このようなポリイミド系高分子を使用すれば、特に優れた屈曲性を有し、高い光透過率（例えば、５５０ｎｍの光に対して８５％以上、好ましくは８８％以上）、及び、低い黄色度（ＹＩ値、例えば５以下、好ましくは３以下）、低いヘイズ（例えば１．５％以下、好ましくは１．０％以下）のポリイミド系フィルムが得られ易い。
【００４１】
ポリイミド系高分子は、異なる種類の複数の上記の繰り返し単位を含む共重合体でもよい。ポリイミド系高分子の重量平均分子量は、通常１０，０００〜５００，０００である。ポリイミド系高分子の重量平均分子量は、好ましくは、５０，０００〜５００，０００であり、さらに好ましくは７０，０００〜４００，０００である。重量平均分子量は、ＧＰＣで測定した標準ポリスチレン換算分子量である。ポリイミド系高分子の重量平均分子量が大きい方が高い屈曲性を得られやすい傾向があるが、ポリイミド系高分子の重量平均分子量が大きすぎると、ポリイミド系樹脂組成物の粘度が高くなり、加工性が低下する傾向がある。
【００４２】
ポリイミド系高分子は、上述のフッ素系置換基等によって導入できるフッ素原子等のハロゲン原子を含んでいてもよい。ポリイミド系高分子がハロゲン原子を含むことにより、ポリイミド系フィルムの弾性率を向上させ且つ黄色度を低減させることができる。これにより、ポリイミド系フィルムにキズ及びシワ等が発生することを抑制し、且つ、ポリイミド系フィルムの透明性を向上させることができる。ハロゲン原子として好ましくは、フッ素原子である。ポリイミド系高分子におけるハロゲン原子の含有量は、ポリイミド系高分子の全質量を基準として、１〜４０質量％であることが好ましく、１〜３０質量％であることがより好ましい。
【００４３】
（微粒子）
ポリイミド系樹脂組成物に含まれる微粒子は、透明性を維持しつつ得られるポリイミド系フィルムの強度及び弾性率を高める観点から、シリカ微粒子を含有することが好ましい。上記シリカ微粒子は、動的光散乱法により測定される体積平均粒子径Ｄｖ（５０）が３５ｎｍ以上６０ｎｍ以下であることが好ましい。
【００４４】
シリカ微粒子のＤｖ（５０）が３５ｎｍ以上であることで、得られるポリイミド系フィルムの耐屈曲性を良好にすることができ、６０ｎｍ以下であると、透明性及び耐屈曲性が良好であるポリイミド系フィルムが得られやすい。得られるポリイミド系フィルムの透明性及び耐屈曲性をより向上させる観点から、シリカ微粒子のＤｖ（５０）は、４０ｎｍ以上５５ｎｍ以下であることが好ましく、４３ｎｍ以上５５ｎｍ以下であることがより好ましい。
【００４５】
シリカ微粒子のＤｖ（５０）は、液体中に分散させたシリカ微粒子を試料として、動的光散乱法により測定することができる。例えば、水等の溶媒を用いて所定の濃度に調整したシリカ分散液について、Ｚｅｔａｓｉｚｅｒ  Ｎａｎｏ  ＺＳ（Ｍａｌｖｅｒｎ  Ｉｎｓｔｒｕｍｅｎｔｓ  Ｌｔｄ．製）等の分析装置を用いて分析することにより、測定することができる。濃度調整に用いる溶媒は、シリカ微粒子を分散可能であれば特に限定されず、一般的には水が用いられるが、メタノール、γ−ブチロラクトン、Ｎ，Ｎ−ジメチルアセトアミド、Ｎ−メチルピロリドン、シクロヘキサノンなどを用いることができる場合がある。測定サンプルは充分に分散させること、多重散乱を防ぐことを目的に、通常は０．０１〜１質量％の濃度に調製される。
【００４６】
本実施形態のポリイミド系フィルムに含まれるシリカ微粒子は、粒子径が異なる２種類以上のシリカ微粒子の混合物であることが好ましい。比較的粒子径が大きく耐屈曲性の向上に好適な第１のシリカ微粒子と、比較的粒子径が小さく透明性の向上に好適な第２のシリカ微粒子とを混合することで、透明性と耐屈曲性とを両立させやすくなる傾向がある。
【００４７】
比較的粒子径が大きい第１のシリカ微粒子と、比較的粒子径が小さい第２のシリカ微粒子との混合比率は、質量比で５：９５〜３０：７０であることが好ましい。７：９３〜３０：７０であることがより好ましく、７：９３〜２５：７５であることがより好ましい。
このような比率で２種類のシリカ微粒子を混合することで、透明性と耐屈曲性とを両立させやすくなる傾向がある。
【００４８】
２種類以上のシリカ微粒子の混合物である場合、本発明の好ましい態様の一つにおいて、シリカ微粒子は、ＢＥＴ法により測定された比表面積を用いて算出される一次粒子径（ＢＥＴ径）が異なる２種類以上のシリカ微粒子の混合物である。なお、ＢＥＴ径は、ＢＥＴ法（窒素吸着法）により測定されたシリカ微粒子の比表面積Ａ（ｍ２／ｇ）を用いて、下記式により求めることができる。
ｄ＝６０００／（Ａ×ρ）
式中、ｄはＢＥＴ径（ｎｍ）、ρはシリカ微粒子の比重（ｇ／ｃｍ３）を示す。
【００４９】
シリカ微粒子が、第１のシリカ微粒子と、それよりもＢＥＴ径が小さい第２のシリカ微粒子とを含む場合、第１のシリカ微粒子のＢＥＴ径が３１〜６０ｎｍ、第２のシリカ微粒子のＢＥＴ径が１６〜３０ｎｍであることが好ましい。第１のシリカ微粒子のＢＥＴ径が３１〜５０ｎｍ、第２のシリカ微粒子のＢＥＴ径が１６〜３０ｎｍであることがより好ましく、第１のシリカ微粒子のＢＥＴ径が３１〜５０ｎｍ、第２のシリカ微粒子のＢＥＴ径が２０〜２５ｎｍであることがさらに好ましい。上記範囲内のＢＥＴ径を有する第１及び第２のシリカ微粒子を組み合わせて用いることにより、得られるポリイミド系フィルムの透明性と耐屈曲性とを両立させやすくなる傾向がある。また、同じ理由で、第１のシリカ微粒子のＢＥＴ径と第２のシリカ微粒子のＢＥＴ径との差は、５ｎｍ以上３０ｎｍ以下であることが好ましく、１０ｎｍ以上３０ｎｍ以下であることがより好ましく、１５ｎｍ以上３０ｎｍ以下であることがさらに好ましい。
【００５０】
また、別の好ましい態様の一つにおいて、シリカ微粒子は、動的光散乱法により測定された体積平均粒子径Ｄｖ（５０）が異なる２種類以上のシリカ微粒子の混合物である。
【００５１】
シリカ微粒子が、第１のシリカ微粒子と、それよりもＤｖ（５０）が小さい第２のシリカ微粒子とを含む場合、第１のシリカ微粒子のＤｖ（５０）が５０〜１００ｎｍ、第２のシリカ微粒子のＤｖ（５０）が２５〜４９ｎｍであることが好ましく、第１のシリカ微粒子のＤｖ（５０）が５０〜８０ｎｍ、第２のシリカ微粒子のＤｖ（５０）が２５〜４５ｎｍであることがより好ましく、第１のシリカ微粒子のＤｖ（５０）が５５〜８０ｎｍ、第２のシリカ微粒子のＤｖ（５０）が３０〜４５ｎｍであることがさらに好ましい。上記範囲内のＤｖ（５０）を有する第１及び第２のシリカ微粒子を組み合わせて用いることにより、得られるポリイミド系フィルムの透明性と耐屈曲性とを両立させやすくなる傾向がある。また、同じ理由で、第１のシリカ微粒子のＤｖ（５０）と第２のシリカ微粒子のＤｖ（５０）との差は、１０ｎｍ以上５０ｎｍ以下であることが好ましく、２０ｎｍ以上４０ｎｍ以下であることがより好ましい。
【００５２】
シリカ微粒子の多分散指数（ＰＤＩ：Ｐｏｌｙｄｉｓｐｅｒｓｉｔｙ  Ｉｎｄｅｘ）は、シリカ微粒子の粒子径の分布（粒度分布）の広がりを示すパラメータであり、この値が大きいほど分布が広いことを意味する。本発明で用いるシリカ微粒子のＰＤＩは、好ましくは１０％以上、より好ましくは１２％以上、さらに好ましくは１３％以上であり、好ましくは２９％以下、より好ましくは２５％以下、さらに好ましくは２３％以下である。シリカ微粒子のＰＤＩが上記範囲内であると、シリカ微粒子の粒度分布が適度な広がりを有し、シリカ微粒子を添加することによるポリイミド系フィルムの強度及び弾性率の向上効果をより充分に得ながら、ポリイミド系フィルムの透明性及び耐屈曲性をより向上させることができる。
【００５３】
ポリイミド系樹脂組成物において、シリカ微粒子の含有量は、ポリイミド系高分子及びシリカ微粒子の合計の含有量を基準として、好ましくは１０質量％以上６０質量％以下、より好ましくは１５質量％以上５０質量％以下、さらに好ましくは２０質量％以上４０質量％以下である。シリカ微粒子の含有量が上記の範囲内であると、ポリイミド系フィルムの透明性及び機械的強度が向上する傾向を示す。
【００５４】
シリカ微粒子を含むポリイミド系樹脂組成物を用いて得られるポリイミド系フィルムにおいて、シリカ微粒子同士は、シロキサン結合を有する分子により結合されていてもよい。
【００５５】
ポリイミド系樹脂組成物は、組成物の安定性を向上させるために、金属アルコキシドを含有してもよい。金属アルコキシドとして好ましくはアルコキシシランであり、より好ましくはアミノ基を有するアルコキシシランである。ポリイミド系樹脂組成物が金属アルコキシド（特にアミノ基を有するアルコキシシラン）をさらに含有することで、シリカ微粒子の分散性が向上し、ポリイミド系フィルムの強度及び耐屈曲性を向上させる効果、フィルムの良好な透明性を得る効果がより高められる傾向がある。
【００５６】
金属アルコキシドの添加量は、上記効果をより充分に得る観点から、ポリイミド系高分子及びシリカ微粒子の合計の含有量１００質量部に対して、好ましくは０．１質量部以上３．０質量部以下、より好ましくは０．２質量部以上１．２質量部以下である。
【００５７】
ポリイミド系樹脂組成物は、得られるポリイミド系フィルムの透明性及び耐屈曲性を損なわない範囲で、さらに他の成分を含有していてもよい。他の成分としては、例えば、酸化防止剤、離型剤、安定剤、ブルーイング剤等の着色剤、難燃剤、滑剤、増粘剤、レベリング剤等が挙げられる。得られるポリイミド系フィルムにおける上記他の成分の含有量は、ポリイミド系フィルムの全質量を基準として、好ましくは０質量％超２０質量％以下、より好ましくは０質量％超１０質量％以下である。
【００５８】
ポリイミド系樹脂組成物は、オルトケイ酸テトラエチル等の４級アルコキシシラン等、シルセスキオキサン誘導体等の有機ケイ素化合物を含むこともできる。
【００５９】
（ポリイミド系フィルム）
本実施形態のポリイミド系フィルムは、上述したポリイミド系樹脂組成物を用いて形成することができる。ポリイミド系樹脂組成物が微粒子を含有し、且つ、微粒子が上述したＢＥＴ径及びＤｖ（５０）の好ましい条件を満たす場合、当該ポリイミド系樹脂組成物を用いて形成されたポリイミド系フィルム中の微粒子も、ポリイミド系樹脂組成物中での一次粒子径を維持する。
【００６０】
ポリイミド系フィルムの厚さは、用途に応じて適宜調整されるが、通常、１０〜５００μｍ、好ましくは１５〜２００μｍ、より好ましくは２０〜１００μｍである。
【００６１】
本発明のポリイミド系フィルムは、その小角Ｘ線散乱測定において、波数領域ｑ（ｎｍ−１）が０．０１＜ｑ＜０．２の範囲で散乱強度の極大ピークを有し、且つ、ｑ＝０．０３での散乱強度を初期散乱強度（Ｉ０）として、極大ピークの散乱強度（Ｉｐ）と初期散乱強度との比（Ｉｐ／Ｉ０）が０．８以上３．８以下である。
【００６２】
波数領域ｑ（ｎｍ−１）が０．０１＜ｑ＜０．２の範囲で散乱強度の極大ピークを有することは、フィルムが一定の粒径のシリカ等の微粒子を含み、それらが凝集していないことや、高分子が高次構造を形成していることなどを意味する。例えば、シリカ微粒子が凝集していると、極大ピークは低波数側にシフトし、極大ピークが見えにくくなるためである。０．０１＜ｑ＜０．２の範囲に上記極大ピークが存在することで、ポリイミド系フィルムは良好な透明性及び良好な耐屈曲性を得ることができる傾向がある。
【００６３】
また、Ｉｐ／Ｉ０が０．８以上であることは、上記極大ピークに対応した特定のサイズの周期的構造を、ある程度の量、フィルム中に有していることを意味している。周期的構造のサイズが不均一な場合には、充分な耐屈曲性が得られにくい傾向があるため、Ｉｐ／Ｉ０は０．８以上であることが好ましい。一方、Ｉｐ／Ｉ０が３．８以下であることは、上記特定のサイズの周期的構造のみが極端に偏って存在してはいないことを意味している。Ｉｐ／Ｉ０が０．８以上３．８以下、好ましくは２．０以上３．８以下、より好ましくは２．５以上３．８以下、さらに好ましくは３．０以上３．８以下であることで、ポリイミド系フィルムはより良好な透明性及びより良好な耐屈曲性を得ることができる。
【００６４】
このポリイミド系フィルムは、ＪＩＳ  Ｋ７１０５：１９８１に準拠した全光線透過率が８５％以上であることが好ましく、９０％以上であることがより好ましい。また、このポリイミド系フィルムは、ＪＩＳ  Ｋ７１０５：１９８１に準拠したヘイズ（Ｈａｚｅ）が１以下であることが好ましく、０．９以下であることがより好ましい。また、このポリイミド系フィルムは、ＪＩＳ  Ｋ  ７３７３：２００６に準拠した黄色度ＹＩが５以下であることが好ましく、３以下であることがより好ましい。かかる光学物性を有するポリイミド系フィルムは、高い視認性が求められるスマートフォン、タブレットＰＣ向けの光学フィルムとして好適に用いることができる。
【００６５】
（製造方法）
次に、本実施形態のポリイミド系樹脂組成物の製造方法及び本実施形態のポリイミド系フィルムの製造方法の一例を説明する。
【００６６】
ポリイミド系樹脂組成物（ワニス）は、公知のポリイミド系高分子の合成手法を用いて重合された溶媒可溶なポリイミド系高分子を溶媒に溶解し、さらに必要に応じてシリカ微粒子等の微粒子、金属アルコキシド及び他の成分を加えて混合して調製される。微粒子は、公知の撹拌法によりポリイミド系樹脂組成物を撹拌し、混合することで、ポリイミド系樹脂組成物に均一に分散させることができる。
【００６７】
溶媒としては、ポリイミド系高分子を溶解する溶媒であれば特に限定されないが、例えば、Ｎ，Ｎ−ジメチルアセトアミド（ＤＭＡｃ）、Ｎ，Ｎ−ジメチルホルムアミド（ＤＭＦ）、ジメチルスルホキシド（ＤＭＳＯ）、γ−ブチロラクトン（ＧＢＬ）、Ｎ−メチルピロリドン（ＮＭＰ）、酢酸エチル、メチルエチルケトン（ＭＥＫ）、テトラヒドロフラン、１，４−ジオキサン、アセトン、シクロペンタノン、ジメチルスルホキシド、キシレン及びそれらの組み合わせが挙げられる。
【００６８】
ポリイミド系高分子としては、溶媒可溶なポリイミド系高分子であればよく、上述した構造であることができる。
【００６９】
ポリイミド系樹脂組成物は、さらに水を含んでいてもよい。水の含有量は、ポリイミド系樹脂組成物の全質量を基準として、通常、０．１〜１０質量％である。ポリイミド系樹脂組成物が水を含有することにより、シリカ微粒子のゲル化が抑制されるという利点もある。そのため、ポリイミド系樹脂組成物が水を適度に含有することで、形成されるポリイミド系フィルムにはシリカ微粒子のゲル化による外観不良が生じ難く、且つ、高い耐屈曲性が得られ易い。
【００７０】
ポリイミド系樹脂組成物の固形分濃度は、保存安定性及び塗工性の観点から、好ましくは５〜３０質量％、より好ましくは１０〜２５質量％である。
【００７１】
調製されたポリイミド系樹脂組成物は、次いで、公知のロール・ツー・ロールやバッチ方式により、ＰＥＴ基材、ＳＵＳベルト、又はガラス基材上に、塗布されて塗膜を形成する。この塗膜は、乾燥されて、ポリイミド系フィルムとなる。
【００７２】
塗膜の乾燥は、温度５０〜３５０℃にて、適宜、不活性雰囲気あるいは減圧の条件下に溶媒及び水を蒸発させることにより行われる。塗膜の乾燥は、温度条件を変えて多段階で行われてもよい。その場合、後段にいくほど温度が高くされてもよい。このように塗膜の乾燥が多段階で行われることにより、溶媒及び水が蒸発する速度を制御することができ、ポリイミド系高分子の構造を均一化できるとともに、ポリイミド系高分子の凝集をより抑制することができ、得られるフィルムの外観及び耐屈曲性をより向上させることができる。
【００７３】
また、塗膜の乾燥は、基材から剥離した後にさらに行われてもよい。すなわち、塗膜は、第１乾燥として基材上で乾燥された後、基材から剥離され、第２乾燥としてさらに乾燥されることができる。第２乾燥は、基材から剥離された塗膜に金属の枠が取り付けられ、又は、公知のテンター設備を用いられるなどして行われることができる。第２乾燥は第１乾燥よりも高温で行われることができ、例えば、第１乾燥が５０〜１９０℃にて行われ、第２乾燥が１９０〜３５０℃にて行われることができる。さらに、第１乾燥及び第２乾燥のそれぞれも、温度条件を変えて多段階で行われてもよい。
【００７４】
（用途）
このようなポリイミド系フィルムは、透明性及び耐屈曲性に優れるのでフレキシブルディスプレイ等の表示装置の構成要素として使用できる。例えば、フレキシブルディスプレイ等の表示装置の表面保護用の前面板（ウィンドウフィルム）として使用することができる。
【００７５】
また、このポリイミド系フィルムに、紫外線吸収層、ハードコート層、粘着層、色相調整層、屈折率調整層などの種々の機能層を付加した積層体とすることもできる。
【実施例】
【００７６】
以下、実施例及び比較例により本発明をさらに具体的に説明するが、本発明は以下の実施例に限定されない。
【００７７】
［シリカゾル１〜５の調製］
ナスフラスコに、原料シリカゾルとして、表１に示す各粒子径のシリカ微粒子の水ゾル（シリカ微粒子の固形分濃度：２０〜３０質量％）を入れた。そこにγ−ブチロラクトン（以下、「ＧＢＬ」ともいう）を添加し、エバポレーターで減圧しながら攪拌した。圧力を６０ｈＰａ、４０ｈＰａ、２５ｈＰａ、１５ｈＰａと段階的に下げていき、残留する水を減らしていった。得られたゾル分を目開き１０μｍのメンブレンフィルターでろ過し、シリカ／ＧＢＬ置換ゾル（シリカゾル１〜５）を得た。得られたシリカ／ＧＢＬ置換ゾルはいずれも、シリカ成分が３０〜３２質量％であり、水分値が１．０質量％以下であった。また、得られたシリカ／ＧＢＬ置換ゾルに含まれるシリカ微粒子の平均粒子径をＢＥＴ法及び動的光散乱法により測定し、それぞれの原料と同等の一次粒子径（ＢＥＴ径）および体積平均粒子径ＤＶ（５０）を有することを確認した。
【００７８】
【表１】
2018178097.tif 000005
【００７９】
［実施例１〜５及び比較例１〜３］
ポリイミド樹脂（三菱瓦斯化学（株）製「ネオプリム（登録商標）６Ａ２０Ｓ」、ガラス転移温度３９０℃）のＧＢＬ溶液に、シリカゾル１〜５のうちの１種類又は２種類を、表２に示す組み合わせ（第１のシリカゾル単独又は第１及び第２のシリカゾルの混合物）及び比率（質量比）で添加して混合した。このとき、ポリイミド樹脂とシリカ微粒子（２種用いている場合はその合計量）との固形分質量比が７０：３０（ポリイミド樹脂：シリカ微粒子）となるようにシリカゾル１〜５を添加した。次いで、アミノ基を有するアルコキシシランをポリイミド樹脂及びシリカ微粒子の固形分総量１００質量部に対して１．７質量部と、ＧＢＬとを加えて充分に混合し、目開き１０μｍのメンブレンフィルターにてろ過した後、撹拌脱泡を行って、実施例１〜５及び比較例１〜３のポリイミド系樹脂組成物を得た。
【００８０】
得られたポリイミド系樹脂組成物を、ガラス板に貼ったＰＥＴ基材上にキャストし、自動塗工装置でクリアランス５００μｍにて製膜を行った。この塗膜を５０℃で３０分、１４０℃で１０分、２１０℃で１時間と段階的に乾燥、硬化させていった。硬化させた塗膜をＰＥＴ基材から剥がし、厚み約６０μｍの実施例１〜５及び比較例１〜３のポリイミド系透明フィルムを得た。
【００８１】
＜体積平均粒子径ＤＶ（５０）の測定＞
実施例１〜５及び比較例１〜３で用いたシリカゾル（シリカゾル１〜５の１種類又は２種類の混合物）を水で０．１質量％に希釈し、体積平均粒子径ＤＶ（５０）を測定した。
分析装置としては、Ｚｅｔａｓｉｚｅｒ  Ｎａｎｏ  ＺＳ（Ｍａｌｖｅｒｎ  Ｉｎｓｔｒｕｍｅｎｔｓ  Ｌｔｄ．製）を用いた。得られた結果を表２に示す。
【００８２】
＜ＰＤＩの測定＞
体積平均粒子径ＤＶ（５０）の測定と同様に、実施例１〜５及び比較例１〜３で用いたシリカゾル（シリカゾル１〜５の１種類又は２種類の混合物）を水で０．１質量％に希釈し、シリカゾルの多分散指数（ＰＤＩ）を評価した。分析装置としては、Ｚｅｔａｓｉｚｅｒ  Ｎａｎｏ  ＺＳ（Ｍａｌｖｅｒｎ  Ｉｎｓｔｒｕｍｅｎｔｓ  Ｌｔｄ．製）を用いた。得られた結果を表２に示す。
【００８３】
＜小角Ｘ線散乱測定＞
実施例１〜５及び比較例１〜３で得られた各フィルムの小角Ｘ線散乱プロファイルを小角散乱測定装置（ＳＰｒｉｎｇ−８、ＢＬ１９Ｂ２）により以下の条件で取得した。Ｘ線のエネルギーは１８ｋｅＶ、波数ｑの範囲は０．００１〜０．４ｎｍとした。実施例１〜５及び比較例１〜３で得られたフィルムを適切な大きさに切り取り、３５ｍｍスライドマウントにセットし、光を照射し、プロファイルを測定した。データを解析し、０．０１〜０．２ｎｍのデータを抽出した。
【００８４】
得られたプロファイルから、ｑ＝０．０３での散乱強度Ｉを初期散乱強度（Ｉ０）として求めた。また、０．０１＜ｑ＜０．２の範囲に散乱強度Ｉの極大ピークを有する場合、極大ピークでの散乱強度（Ｉｐ）を求めた。さらに、初期散乱強度（Ｉ０）と極大ピークの散乱強度（Ｉｐ）との比（Ｉｐ／Ｉ０）を求めた。その結果を表２に示す。また、実施例１〜５で得られた各フィルムの小角Ｘ線散乱プロファイルを図１に、比較例１〜３で得られた各フィルムの小角Ｘ線散乱プロファイルを図２に、それぞれ示す。図１及び２に示したプロファイルは、縦軸及び横軸の両方ともに対数プロットである。なお、比較例１及び３で得られた各フィルムの小角Ｘ線散乱プロファイルでは、波数ｑ（ｎｍ−１）が０．０１＜ｑ＜０．２の範囲で散乱強度の極大ピークが存在しなかった。そのため、これらのフィルムについては、Ｉｐ／Ｉ０が求められなかった。
【００８５】
＜光学特性の評価＞
実施例１〜５及び比較例１〜３で得られたフィルムに対して、以下に記載の評価手法により、光学特性（全光線透過率、ヘイズ及びＹＩ値）を評価した。全光線透過率、ヘイズ及びＹＩ値について、全ての評価結果の判定がＡである場合、光学特性の総合評価をＡと判定し、全ての評価結果の判定がＣである場合、光学特性の総合評価をＣと判定し、それ以外の場合、光学特性の総合評価をＢと判定した。光学特性の総合評価が良好であるほど、透明性に優れる。光学特性の総合評価がＡ又はＢである場合、良好な透明性を有していると言える。全光線透過率、ヘイズ及びＹＩ値のそれぞれの評価手法及び評価基準は以下の通りとした。各評価の結果を表３に示す。
【００８６】
（全光線透過率（Ｔｔ））
実施例１〜５及び比較例１〜３で得られたフィルムを３０ｍｍ×３０ｍｍの大きさにカットし、紫外可視近赤分光光度計（日本分光（株）製「Ｖ−６７０」）を用いて、全光線透過率（％）の測定を行った。評価は下記基準に基づいて行った。
Ａ：８５％≦全光線透過率
Ｃ：８５％＞全光線透過率
【００８７】
（曇り度（ヘイズ））
実施例１〜５及び比較例１〜３で得られたフィルムを３０ｍｍ×３０ｍｍの大きさにカットし、ヘイズメーター（高千穂精機（株）製）にてヘイズを測定した。評価は下記基準に基づいて行った。
Ａ：３．０％≦ヘイズ
Ｃ：３．０％＞ヘイズ
【００８８】
（イエローインデックス（ＹＩ）値）
測定手法はＪＩＳ  Ｋ  ７１０５に従って行った。実施例１〜５及び比較例１〜３で得られたフィルムを３０ｍｍ×３０ｍｍの大きさにカットし、紫外可視近赤分光光度計（日本分光（株）製「Ｖ−６７０」）を用いて、三刺激値（Ｘ，Ｙ，Ｚ）を求め、下記計算式に代入することにより、ＹＩ値を計算で求めた。
ＹＩ＝１００×（１．２７６９Ｘ−１．０５９２Ｚ）／Ｙ
評価は下記基準に基づいて行った。
Ａ：２．５≦ＹＩ
Ｂ：２．５＜ＹＩ≦５．０
Ｃ：５．０＜ＹＩ
【００８９】
＜耐屈曲性の評価＞
実施例１〜５及び比較例１〜３で得られたフィルムを、ダンベルカッターを用いて１０ｍｍ×１００ｍｍの短冊状にカットした。カットしたフィルムをＭＩＴ耐折疲労試験機（（株）東洋精機製作所製「ＭＩＴ−ＤＡ」）本体にセットして、試験速度１７５ｃｐｍ、折り曲げ角度１３５°、加重７５０ｇ、折り曲げクランプのＲ  １．０ｍｍの条件で、裏表両方向への折り曲げ試験を実施した。各フィルムの耐屈曲回数（破断せずに折り曲げ可能な回数）を測定し、下記基準に基づいて判定した。なお、評価サンプル数はｎ＝２とし、耐屈曲回数はその平均値を用いた。結果を表３に示す。
Ａ：０．５５万回≦屈曲回数
Ｂ：０．５０万回≦屈曲回数＜０．５５万回
Ｃ：０．５０万回＞屈曲回数
【００９０】
【表２】
2018178097.tif 000006
【００９１】
【表３】
2018178097.tif 000007
【図１】
2018178097.tif 000008
【図２】
2018178097.tif 000009